FR 2527438 A1 19831202 FR 8209156 A 19820526 252743 e La présente invention concerne des microcapsules à paroi obtenue par réticulation de polyholosides hydro- solubles ou dérivés hydrosolubles de polyholosides, ainsi que leur procédé de préparation L'invention se rapporte à des microcapsules renfermant en particulier, mais non exclusivement, une substance pharmaceutiquement active. Les microcapsules selon l'invention peuvent en effet également renfermer d'autres substances telles que des substances alimentaires et en particulier des huiles essentielles. On rappellera tout d'abord brièvement que les microcapsules sont des organites artificiels qui présentent un très grand intérêt pour la mise en forme galénique de divers médicaments L'inclusion d'un principe actif dans une sphérule microscopique permet en effet d'assurer sa protection transitoire vis-à-vis d'agents dénaturants, tels que les enzymes digestives. Dans d'autres cas, la paroi des microcapsules module la diffusion du principe actif, ce qui est mis à profit dans l'élaboration de formes galéniques à action prolon- gée ou retardée Il est nécessaire que la paroi de la sphérule présente toutes les garanties d'innocuité liées à l'emploi en thérapeutique humaine. L'objet de la présente invention répond parfaitement aux conditions énoncées ci-dessus Les microcapsules conformes à la présente invention sont caractérisées en ce qu'elles comportent une paroi externe obtenue par réticulation interfaciale entre au moins un dérivé hydrosoluble de polyholoside ou un polyholoside hydro- soluble, et un agent de réticulation en particulier constitué par un réactif bifonctionnel acylant. -2- Conformément à la présente invention, de telles microcapsules peuvent être obtenues à partir de polyholosides hydrosolubles ou de dérivés hydrosolubles de polyholosides par mise en oeuvre des trois étapes successives suivantes i) au moins un polyholoside hydrosoluble ou dérivés hydrosoluble de polyholoside ainsi que la substance pharmaceutiquement active sont dissous dans une solution aqueuse alcaline ayant un p H de préférence supérieur à 10, qui est émulsifiée par dispersion au sein d'un solvant organique non miscible, par addition d'un agent émulsi- fiant et par agitation; ii) à l'émulsion ainsi obtenue, maintenue sous agitation, on ajoute un agent de réticulation en solution dans ledit solvant organique non miscible et l'on maintient l'agi- tation jusqu'à obtention d'une réticulation interfaciale, et iii) on isole les microcapsules par dilution du mélange réactionnel au moyen d'un solvant ou d'un mélange de solvants approprié, suivie d'une succession d'étapes de décantation et/ou de centrifugation et d'étapes de lavage. Les polyholosides hydrosolubles ou dérivés hydrosolubles de polyholosides utilisés dans le cadre de la présente invention englobent aussi bien des polyholosides naturels hydrosolubles, par exemple la gomme arabique ou la gomme guar, que des polyholosides-modifiés en vue de les rendre hydrosolubles, par exemple par traitement au moyen de solutions acides ou alcalines ou encore par greffage chimique de chaînes latérales hydrophiles De tels traitements de modification des polyholosides en vue de les rendre hydrosolubles ou de les transformer en dérivés de polyholosides hydrosolubles sont bien connus de l'homme de l'art A simple titre d'exemple -3- on mentionnera l'alcali-cellulose obtenue par traitement de la cellulose à l'aide d'une lessive de soude, l'amidon soluble obtenu par dégradation de l'amidon, de même que les dextrans de bas poids moléculaire obtenus par dégradation de dextrans On citera également l'hydroxypropylcellulose à titre d'exemple de dérivés hydrosolubles de polyholosides résultant du greffage chimique de chaînes latérales hydrophiles. Dans le cadre de la présente invention, ces poly- holosides hydrosolubles ou dérivés hydrosolubles de polyholosides peuvent être utilisés seuls, en mélange entre eux ou encore en mélange avec au moins une protéine telle que la caséine. La présente invention s'applique principalement à la microencapsulation de substances pharmaceutiquement actives de caractère hydrosoluble, et en particulier aux sels alcalins d'acides carboxyliques tels que l'acide salicylique et ses dérivés. D'autres caractéristiques et avantages de la présente invention apparaîtront à la lecture de la description détaillée faite ci-après, notamment en référence à quelques exemples particuliers de mise en oeuvre du procédé de l'invention, donnés à titre de simple illustration. Conformément à la présente invention, les microcapsules sont obtenues à partir de polyholosides hydrosolubles ou dérivés hydrosolubles de polyholosides auxquels on applique le procédé de microencapsulation par émulsion- réticulation, développé par M C LEVY et coll (RAMBOURG (P): "Sur la microencapsulation de l'invertase et de l'hémoglobine: de la polymérisation interfaciale au procédé d'émulsion-réticulation" Thèse Doctorat, 3 ème cycle, Université Paris-Sud, U E R Chimie Z 7438 -4- Thérapeutique, 1980, LEVY (M C), RAMBOURG (P) et LEVY (J), 2 ème Congrès Int Technol Pharm Paris 1980, III, 15-24 Microencapsulation II). Ce procédé de microencapsulation selon l'invention se subdivise en trois étapes successives, à savoir: i) une première étape d'émulsification de poly- holosides hydrosolubles ou dérivés hydrosolubles de polyholosides; ii) une deuxième étape de réticulation interfaciale, et iii) une troisième étape d'isolement des microcapsules. Au cours de la première étape d'émulsification, on disperse une solution aqueuse alcaline de la substance qui sera encapsulée et du polyholoside hydrosoluble ou dérivé hydrosoluble de polyholoside en fins globules au sein d'un solvant organique non miscible. Lâ'alcalinisation de la solution aqueuse est réalisée par exemple par addition d'hydroxyde de sodium jusqu'à une concentration d'environ 0,5 M, de manière à atteindre un p H de préférence supérieur à 10. Le solvant organique utilisé au cours de cette première étape d'émulsification est avantageusement choisi de telle sortequ'il ne soit pas miscible à l'eau, que sa densité soit sensiblement comprise entre 0,7 et 1,1, et que l'agent de réticulation utilisé dans la deuxième phase s'y dissolve On emploie avec profit par exemple un mélange binaire constitué par un hydrocarbure chloré à un ou deux atomes de carbone, tel que le chloroforme, le chlorure de méthylène ou le trichloréthylène, et par un hydrocarbure non chloré comportant de 5 à 7 atomes de carbone, tels que l'hexane ou le cyclohexane. -5- L'agent émulsifiant utilisé au cours de cette première étape est un agent tensioactif tel qu'un ester de sorbitane et d'acide gras ou tout autre tensioactif choisi par l'homme de l'art en vue de préparer une émulsion de type eau dans huile Le trioléate de sorbitane (Span 85 ) est utilisé avec profit Il convient cependant de noter que, du fait de l'alcalinité de la solution à émulsifier, on évitera avantageusement les agents tensioactifs cationiques, et l'on donnera la préférence aux tensioactifs non ioniques. Les concentrations, volumes et quantités relatifs de la solution aqueuse, de solvant organique et d'agent émulsifiant permettant d'obtenir l'émulsion susceptible d'être ultérieurement réticulée peuvent être adaptés avec une grande latitude 'et s'éloigner notablement des proportions indiquées dans les exemples décrits ci-après. Une telle émulsion peut aisément être obtenue par exemple au moyen d'une hélice métallique à 5 pales (chacune de 20 mm de longueur) entraînée mécaniquement à l'intérieur d'un becher de 100 ml Une vitesse de rotation comprise entre environ 1000 et environ 2000 tours par minute, poursuivie pendant au moins environ trois minutes suffit alors pour mener à bien l'émulsification. Dans la deuxième étape de réticulation interfaciale, la paroi des microcapsules est formée par réticulation en particulier au moyen d'un réactif bifonctionnel acylant, tel qu'un halogénure de diacide carboxylique, un diiso- cyanate, o les deux groupements fonctionnels sont tous deux portés par un cycle aromatique, ou séparés par une chaîne aliphatique de 2 à 10 atomes de carbone, ou portés, l'un par un cycle aromatique, l'autre par une chaîne aliphatique juxtanucléaire, par exemple, le dichlorure de succinyle, le dichlorure de sébacoyle, le dichlorure de téréphtaloyle, le diisocyanate de toluène, le diiso- cyanate d'hexaméthylène. 6- L'agent de réticulation est ajouté, en solution de préférence dans le solvant organique déjà utilisé dans la première étape, à l'émulsion maintenue sous agitation. Cette opération est réalisée à une température comprise entre le point de congélation et le point d'ébullition des liquides utilisés, le plus souvent à température ordinaire. Une concentration de l'agent de réticulation dans le mélange solvant variant de la saturation à une concentration 0,1 M est compatible avec l'obtention de microcapsules Des conditions favorables à la prépa- ration des microcapsules sont généralement obtenues lorsque la solution de l'agent de réticulation est ajoutée à l'émulsion sous un volume sensiblement égal au volume de solvant ayant servi à préparer ladite émulsion. L'agitation est poursuivie jusqu'à ce qu'un examen au microscope optique montre la formation de micro- capsules individualisées, ce qui nécessite en moyenne une durée comprise entre environ 3 et environ 30 minutes. La troisième étape d'isolement des microcapsules est réalisée en diluant le mélange réactionnel au moyen d'un solvant ou d'un mélange de solvants, puis en soumettant la suspension de microcapsules à une succession de décantations et de lavages. La décantation peut être avantageusement remplacée par une centrifugation, par exemple 350 x g, 30 secondes. Le lavage des microcapsules est effectué dans un solvant choisi pour ne pas entraîner les substances micro- encapsulées, tel que par exemple l'éther éthylique, l'alcool éthylique et l'acétone. Les microcapsules sèches sont obtenues par évapora- tion de l'éther, de l'alcool ou de l'acétone. -7- Certains exemples rapportés ci-après illustrent la préparation de microcapsules vides Le lavage a été alors effectué au moyen d'une solution de polysorbate (Tween 2 CMJ) dans l'eau distillée, puis au moyen d'eau pure Des capsules sèches peuvent alors être obtenues après lyophilisation. Les microcapsules préparées à partir de polyholosides hydrosolubles ou dérivés hydrosolubles de polyholosides selon les caractéristiques de l'invention se présentent en microscopie optique sous forme de sphérules bien individualisées dont le diamètre peut varier entre 25 et 300 p Des sphérules de taille plus grande peuvent être obtenues lorsque les opérations d'émulsification et de réticulation sont effectuées avec une vitesse d'agi- tation inférieure à 1000 tours par minute Une membrane épaisse d'environ 1 à environ 2 pest visible. En microscopie électronique à balayage, elles montrent une paroi continue. Les microcapsules préparées selon les caractéristiques de l'invention à partir d'hydroxypropylcellulose. résistent, sans altération, à une incubation de 10 heures en milieu gastrique artificiel (U S P XIX), comme à une incubation de 10 heures en milieu intestinal arti- ficiel (U S P XIX),De telles capsules laissent lentement diffuser au travers de leur paroi le produit qui a été encapsulé Ces propriétés s'appliquent à la préparation de médicaments sous une forme galénique à action prolongée. Selon une variante de l'invention, des proportions variables d'une protéine telle que la caséine peuvent être ajoutées aux polyholosides hydrosolubles ou dérivés hydrosolubles de polyholosides au cours de la première phase d'émulsification On obtient alors des micro- 8- capsules à parois mixtes, constituées à la fois de polyholosides réticulés et de protéine réticulée De telles microcapsules, préparées selon les caractéris- tiques de l'invention à partir d'hydroxypropylcellulose et de caséine, restent inaltérées après une incubation de 10 heures en milieu gastrique artificiel (U S P XIX), mais leurs parois sont lysées après une incubation d'environ 6 heures en milieu intestinal artificiel (U.S P XIX) Les propriétés des microcapsules préparées selon cette variante de l'invention s'appliquent à la préparation de médicaments sous une forme galénique- gastrorésistante entérosoluble. Les exemples suivants illustrent le procédé objet de la présente invention, sans en limiter toutefois les applications. EXEMPLE 1 Microcapsules préparées à partir d'hydroxypropylcellulose (HPC) réticulée Toutes les opérations sont conduites à température ordinaire. 1/ Emulsification Une solution à 5 g % (p/v) d'HPC dans la soude 0,5 N est préparée par agitation magnétique à température ambiante prolongée pendant 2 heures. Dans un becher de 100 ml, sont placés 15 ml d'un mélange chloroformecyclohexane ( 1:4 v/v) ci-après appelé mélange solvant-additionné de 0,75 ml de trioléate de sorbitane (Span 85 e) On ajoute 3 ml de la solution alcaline d'HPC et on agite mécaniquement ( 1800 tours par minute) au moyen d'une hélice métallique à 5 pales. 2/ Réticulation Apres 3 minutes, sans interrompre l'agitation, on ajoute 20 ml d'une solution saturée de chlorure de téréphtaloyle dans le mélange solvant L'agitation est -9- poursuivie pendant 15 minutes. 3/ Isolement des microcapsules La réaction de polymérisation est stoppée par addition de 30 ml de mélange solvant dans le becher de réaction Après agitation manuelle (agitateur de verre) de quelques minutes, le contenu du becher est réparti dans deux tubes à centrifuger. Après centrifugation de 30 secondes à 350 x g, le surnageant est rejeté Chaque culot de centrifugation est remis en suspension dans 20 ml d'une solution à % (v/v) de polysorbate (Tween 20) dans l'eau distillée puis centrifugé ( 30 secondes, 350 x g) Après un nouveau lavage effectué dans les mêmes conditions, les culots de centrifugation sont lavés à l'eau pure. 4/ Lyophilisation Les culots de centrifugation sont remis en suspension dans 50 ml d'eau distillée, congelés et lyophilisés. On obtient environ 100 mg de microcapsules sèches. Les microcapsules obtenues se présentent, après réhydra- tation sous forme de sphères régulières de diamètre compris entre 30 et 80 p. / Essai de gastrorésistance mg de poudre de microcapsules lyophilisées sont mis en suspension dans 1 ml d'eau et ajoutés à 15 ml de liquide gastrique artificiel (p H 1 2 U S P XIX) au bain-marie à 370 L'examen au microscope optique montre que les microcapsules restent inaltérées après heures d'incubation. 6/ Essai de solubilité entérique Un essai pratiqué comme au 5/ précédent en remplaçant le liquide gastrique artificiel par le liquide intestinal artificiel (p H 7 5 U S P XIX) montre que les micro- capsules ne sont pas lysées après 10 heures d'incubation. 2527438. -10- EXEMPLE 2 Microcapsules à parois mixtes préparées à partir d'hydroxypropylcellulose (HPC) et de caséine réticulées Les opérations décrites dans l'exemple 1 sont reproduites en dissolvant dans l'étape d'émulsification mg de caséine alcali-soluble dans 3 ml d'une solution à 3 g % (p/v) d'HPC dans la soude 0,5 N. Quelques modifications sont en outre apportées aux conditions décrites dans l'exemple 1, à savoir: la quantité de trioléate de sorbitane (Span 85) employée est abaissée ici à 0,30 ml pour 15 ml de mélange solvant; la vitesse d'agitation est abaissée à 1000 rpm; le temps de réticulation est réduit à 3 minutes. La figure 1 annexée représente un cliché de microscopie optique (grossissement 300 fois) des microcapsules obtenues conformément à l'exemple 2. La figure 2 annexée représente un cliché de microscopie électronique à balayage (grossissement 450 fois) des microcapsules préparées conformément à l'exemple 2. Les microcapsules se présentent en microscopie optique sous forme de sphères bien individualisées de diamètre compris entre 30 et 200 microns (voir figure 1). Une membrane est visible au microscope électronique à balayage, elles apparaissent comme des sphères non collapsées La surface, irrégulière, présente des dépressions (voir figure 2). 1/ Essai de gastrorésistance L'essai poursuivi comme dans l'exemple 1 ne montre aucune altération des microcapsules après 10 heures. 2/ Essai de solubilité entérique Les microcapsules mises à incuber dans le liquide intestinal artificiel (U S P XIX) sont progressivement détruites: la lyse commence après environ 30 minutes et s'étale progressivement sur environ 6 heures. -11- La lyse ne se produit pas si le milieu intestinal artificiel ne contient pas de pancréatine. EXEMPLE 3 Microcapsules à parois d'hydroxypropylcellulose (HPC) réticulée renfermant du salicylate de sodium Dans 3 ml d'une solution à 5 % (p/v) d'HPC dans la soude aqueuse 0,5 N, sont dissous 50 mg de salicylate de sodium L'émulsification et la réticulation sont poursuivies ainsi qu'il est indiqué dans l'exemple 1. Les microcapsules sont ensuite isolées par centri- fugation suivie de 3 lavages au moyen d'acétone L'acétone en excès est finalement évaporée sous pression réduite et on obtient 300 mg de microcapsules Une suspension aqueuse de ces microcapsules donne en présence d'une solution diluée de perchlorure de fer la réaction colorée caractéristique des salicylates. EXEMPLE 4 Microcapsules à parois d'hydroxypropylcellulose (HPC) réticulée renfermant du bleu patenté V Dans 3 ml d'une solution à 3 % (p/v) d'HPC dans la soude aqueuse 0,5 N sont dissous 10 mg de bleu patenté V. L'émulsification, la réticulation et le lavage des microcapsules sont poursuivies ainsi qu'il est indiqué dans l'exemple 1, en abaissant toutefois à 0,30 ml le volume de trioléate de sorbitane (Span 85 ) utilisé pour 15 ml de mélange solvant au cours des stades - d'émulsification et réticulation. Essai de libération du contenu Les microcapsules obtenues sont mises en suspension dans un litre d'eau et soumises à une agitation mécanique ( 40 rpm) dans un ballon maintenu à 37 Des prélèvements -12- sont effectués périodiquement La suspension est filtrée sur membrane de cellulose ( 0,22 p) et le liquide limpide est soumis à un dosage colorimétrique Le tableau ci- après indique en fonction du temps, la proportion du colorant qui a traversé la paroi des microcapsules. minutes 37 % 1 heure 52 % 2 heures 65 % 3 heures 75 % 6 heures 87 % 9 heures 95 % heures 100 % A l'issue de l'expérience, un examen au microscope optique montre la présence de microcapsules inaltérées. EXEMPLE 5 Microcapsules à parois d'alcali-cellulose réticulée L'alcali-cellulose est préparée par traitement à 20 de cellulose microcristalline au moyen de lessive de soude diluée au demi (CHAMPETIER: chimie macromoléculaire Hermann PARIS, Tome II p 764) 10 g de cellulose microcristalline fournissent ainsi environ 200 ml d'une solution d'alcali-cellulose. 1/ Emulsification 3 ml d'une telle solution sont additionnés de 150 mg de polyéthylèneglycol 20 000 et émulsionnés par agitation à 650 tours par minute dans les conditions décrites à l'exemple 1. 2/ Réticulation Elle est réalisée au moyen de chlorure de téréphtaloyle dans les conditions décrites à l'exemple 1. -13- 3/ Isolement Les microcapsules sont isolées dans les conditions décrites à l'exemple 1. EXEMPLE 6 Microcapsules à parois d'amidon soluble réticulé L'amidon soluble est préparé selon DORVAULT ("L'officine" Vigot 1978, p 91). 1/ Emulsification Elle est réalisée à partir d'une solution à 5 g % (p/v) d'amidon soluble dans la soude 0,5 N dans les conditions décrites à l'exemple 1. 2/ Réticulation Elle est poursuivie pendant 10 minutes dans les conditions décrites à l'exemple 1. 3/ Isolement Il est effectué dans les conditions décrites à l'exemple 1. A l'examen au microscope optique, les microcapsules apparaissent comme des sphères transparentes de diamètre compris entre 30 et 50 p. EXEMPLE 7 Microcapsules à parois d'amidon soluble réticulé Les microcapsules sont préparées comme à l'exemple 6 en remplaçant toutefois le chlorure de téréphtaloyle par le chlorure de sébacoyle ( 1,4 ml dans 20 ml du mélange solvant) La réticulation est ici prolongée pendant 15 minutes. EXEMPLE 8 Microcapsules à parois constituées de dextrans réticulés Une solution à 10 g % (p/v) de dextran dans l'eau distillée, renfermant 5 g % de sorbitol est utilisée. 1 ml de cette solution de dextran est additionné de 2 ml de soude 0,5 N pour donner 3 ml de solution alcaline de dextran. -14- La préparation des microcapsules est ensuite effectuée dans les conditions décrites à l'exemple 1. EXEMPLE 9 Préparation de microcapsules à paroi constituée de gomme arabique réticulée Les microcapsules sont préparées à partir de 3 ml d'une solution à 5 g % (p/v) de gomme arabique dans la soude 0,5 N, dans les conditions décrites pour l'exemple 1 Le temps de réticulation est toutefois réduit àl O minutes. Bien entendu, la présente invention n'est nullement limitée aux exemples particuliers de mise en oeuvre précédemment décrits, mais il est parfaitement possible, sans pour autant sortir du cadre de la présente invention, d'en imaginer un certain nombre de variantes d'exécution. -15- REVENDICATIONS 1/ Microcapsules renfermant en particulier une substance pharmaceutiquement active, caractérisées en ce que la paroi externe des microcapsules est obtenue par réticulation interfaciale d'au moins un polyholoside hydrosoluble ou dérivé hydrosoluble de polyholoside, à l'aide d'un agent de réticulation constitué par un réactif bifonctionnel acylant. 2/Microcapsules selon la revendication 1, caractéri- sées en ce que la paroi externe des microcapsules est obtenue par réticulation interfaciale d'un mélange d'une part au moins d'un polyholoside hydrosoluble ou dérivé hydrosoluble de polyholoside et d'autre part d'au moins une protéine, telle que la caséine. 3/ Microcapsules selon l'une des revendications 1 et 2, caractérisées en ce que leur diamètre moyen se trouve sensiblement compris entre 25 et 300 p. 4/ Microcapsules selon l'une des revendications 1 à 3, caractérisées en ce qu'elles présentent une paroi continue d'épaisseur sensiblement comprise entre 1 et 2 p. / Procédé de préparation de microcapsules renfermant en particulier une substance pharmaceutiquement active, caractérisé en ce que l'on prépare les microcapsules à partir de polyholosides hydrosolubles ou dérivés hydro- solubles de polyholosides par mise en oeuvre des trois étapes successives suivantes i) au moins un polyholoside hydrosoluble ou dérivé hydrosoluble de polyholoside ainsi que la substance pharmaceutiquement active sont dissous dans une solution aqueuse alcaline ayant un p H de préférence supérieur à 10, qui est émulsifiée par dispersion au sein d'un solvant 16- organique non miscible, par addition d'un agent émulsifiant et par agitation; ii) à l'émulsion ainsi obtenue, maintenue sous agitation, on ajoute un agent de réticulation en solution dans ledit solvant organique non miscible et l'on maintient l'agitation jusqu'à l'obtention d'une réticulation interfaciale, et iii) on isole les microcapsules par dilution du mélange réactionnel au moyen d'un solvant ou d'un mélange de solvants approprié, suivie d'une succession d'étapes de décantation et/ou de centrifugation et d'étapes de lavage. 6/ Procédé selon la revendication 5, caractérisé en ce que les polyholosides hydrosolubles ou dérivés hydrosolubles de polyholosides sont en particulier choisis parmi les polyholosides naturels hydrosolubles, les polyholosides rendus hydrosolubles par traitement à l'aide de solutions acides ou alcalines ou encore par greffage chimique de chaînes latérales hydrophiles, ainsi que leurs mélanges. 7/ Procédé selon la revendication 6, caractérisé en ce que les polyholosides hydrosolubles ou dérivés hydrosolubles de polyholosides sont choisis parmi l'alcali-cellulose, l'amidon soluble, les dextrans de bas poids moléculaire, l'hydroxypropylcellulose, la gomme arabique, la gomme guar ainsi que leurs mélanges. 8/ Procédé selon l'une des revendications 5 à 7, caractérisé en ce que les polyholosides hydrosolubles ou dérivés hydrosolubles de polyholosides sont utilisés en mélange avec au moins une protéine. -17- 9/ Procédé selon la revendication 8, caractérisé en ce que la protéine est constituée par de la caséine. / Procédé selon l'une des revendications 5 à 9, caractérisé en ce que le solvant organique utilisé au cours de l'étape d'émulsification est un solvant non miscible à l'eau, de densité sensiblement comprise entre 0,7 et 1,1, et permettant la dissolution de l'agent de réticulation utilisé au cours de la seconde étape de réticulation interfaciale. 11/ Procédé selon l'une des revendications 5 à 10, caractérisé en ce que l'agent émulsifiant utilisé au cours de l'étape d'émulsification est un agent tensio- actif, de préférence de type non ionique, permettant la préparation d'une émulsion du type eau dans huile. 12/ Procédé selon l'une des revendications 5 à 11, caractérisé en ce que ledit solvant organique non miscible est constitué par un mélange binaire d'un hydrocarbure chloré en C 1 ou C 2 et d'un hydrocarbure non chloré en C 5 à C 7. 13/ Procédé selon l'une des revendications 5 à 12, caractérisé en ce que l'agent de réticulation est un réactif bifonctionnel acylant, tel qu'un halogénure de diacide carboxylique, un diisocyanate, o les deux groupements fonctionnels sont tous deux portés par un cycle aromatique ou séparés par une chaîne aliphatique contenant de 2 à 10 atomes de carbone, ou portés, l'un par un cycle aromatique et l'autre par une chaîne aliphatique juxtanucléaire. 14/ Procédé selon l'une des revendications 5 à 13, caractérisé en ce que l'agent de réticulation est choisi parmi le dichlorure de succinyle, le dichlorure de sébacoyle, le dichlorure de téréphtaloyle, le diiso- cyanate de toluene et le diisocyanate d'hexaméthylène. 18- / Procédé selon l'une des revendications 5 à 14, caractérisé en ce que l'agent de réticulation est ajouté au mélange réactionnel en solution dans le même solvant organique que celui utilisé au cours de la première étape d'émulsification. 16/ Procédé selon l'une des revendications 13 à 15, caractérisé en ce que la concentration de l'agent de réticulation dans ledit solvant organique varie de la saturation à une concentration 0,1 M. 17/ Procédé selon la revendication 16, caractérisé en ce que la solution d'agent de réticulation est ajoutée à l'émulsion à raison d'un volume sensiblement égal au volume de solvant utilisé pour la préparation de ladite émulsion. 18/Procédé selon l'une des revendications 5 à 17, caractérisé en ce que les microcapsules sont récupérées à l'état sec, soit par évaporation du ou des solvants de lavage, soit par lyophilisation de la suspension des microcapsules dans l'eau.